(57)【要約】【課題】  合わせガラスを製造する際、中間膜を加熱するためのエネルギー消費の削減と、工程の時間短縮が実現可能な、合わせガラスの接合方法と接合装置を提供すること。【解決手段】  二枚の板ガラス３の間に高分子系樹脂製の中間膜４が挟み込まれた合わせガラス素材２に、ハロゲンヒータ６を用いて近赤外線を照射して中間膜４を加熱溶融させてから、加圧手段５により中間膜４を板ガラス３に圧着させて、板ガラス３と中間膜４を接合する。ハロゲンヒータ６から最も効率よく放射される近赤外線は、板ガラス３に対しては透過率が高く、しかも中間膜４に使用される高分子系樹脂には、効率よく吸収されて熱に変わる性質を活かして、板ガラス３の温度上昇を抑えながら中間膜４を優先的に加熱することで熱の損失が少なく、また工程に要する時間も短縮される。【選択図】      図１
2005320206.tif 000002
【特許請求の範囲】
【請求項１】
二枚の板ガラス（３）の間に高分子系樹脂製の中間膜（４）が挟み込まれた合わせガラス素材（２）に、近赤外線を照射して中間膜（４）を加熱溶融させてから、加圧手段（５）により中間膜（４）を板ガラス（３）に圧着させて、板ガラス（３）と中間膜（４）を接合することを特徴とする合わせガラスの接合方法。
【請求項２】
前記近赤外線は、波長が２．５から３．５μｍの範囲であることを特徴とする請求項１記載の合わせガラスの接合方法。
【請求項３】
二枚の板ガラス（３）の間に高分子系樹脂製の中間膜（４）が挟み込まれた合わせガラス素材（２）を受け取り、該合わせガラス素材（２）の中間膜（４）を加熱溶融させるための近赤外線照射手段と、板ガラス（３）と中間膜（４）を接合するため前記加熱溶融した中間膜（４）を板ガラス（３）に圧着させる加圧手段（５）と、を備えたことを特徴とする合わせガラスの接合装置。
【請求項４】
前記、近赤外線照射手段は、ハロゲンヒータ（６）であることを特徴とする請求項３記載の合わせガラスの接合装置。
【発明の詳細な説明】
【技術分野】
【０００１】
本発明は、二枚の板ガラスの間に樹脂製の中間膜を挟み込んで形成される、合わせガラスの接合方法と接合装置に関する。
【背景技術】
【０００２】
二枚の板ガラスの間に樹脂製の中間膜を挟み込んだ合わせガラスは、板ガラスに衝撃が加わって破損した場合にも、柔軟性のある中間膜がガラスと接合しているため、ガラスの飛散を防止でき、人や物の突破を防止できる特徴がある。この特徴を活かして自動車のフロントガラスに全面的に採用されているほか、最近では防犯対策などを目的に住宅などの建築分野でも使用されている。ここで用いられる中間膜は十分な強度と柔軟性が必要で、しかもガラスと強固に接合できることも必要で、さらに光の透過性など様々な制約があるため、素材として使用可能な樹脂は極めて限定される。そのため一般的に使用されている樹脂は、エチレン酢酸ビニル共重合体（以下、ＥＶＡと記載）と、ポリビニルブチラール（以下、ＰＶＢと記載）であり、この二つは物性が異なるため、合わせガラスの製造方法にも相違点がある。
【０００３】
中間膜にＥＶＡを使用する場合、まず板ガラスとＥＶＡを所定の大きさに切断してから、二枚の板ガラスの間に中間膜を挟み込んだ、合わせガラス素材を製作する。この段階では板ガラスと中間膜は単に接触しているだけで接合しておらず、合わせガラスとしては機能しない。次の段階で、合わせガラス素材をゴム製の気密性の高い袋体に収容してから、袋体の内部の空気を抜いていくと、板ガラスとＥＶＡの間にある空気が抜けると共に、袋体が合わせガラス素材を押し付けて、中間膜が板ガラスに圧着される。この状態で袋体の外部から加熱すると、熱がＥＶＡに伝達して溶融して、板ガラスとＥＶＡが接合される。この後、冷却が終わってから袋体を開くと、板ガラスと中間膜が一体化した合わせガラスが完成する。
【０００４】
また中間膜にＰＶＢを使用する場合、二枚の板ガラスの間に中間膜を挟み込むまでは前記と同一工程だが、この後、合わせガラス素材を赤外線ヒータなどで加熱して中間膜を溶融させてから、対向する一対のローラの間に合わせガラス素材を通過させて、板ガラスとＰＶＢの間に残された空気を追い出しながら双方を圧着させて接合する。ただしこの段階では、板ガラスとＰＶＢの接合がまだ不十分であり、この後、仕上げ工程として大形のオートクレーブに合わせガラスを収容して、高温高圧の雰囲気の中で板ガラスとＰＶＢを完全に一体化する。
【発明の開示】
【発明が解決しようとする課題】
【０００５】
前記のように、ＥＶＡやＰＶＢからなる中間膜を加熱溶融する際は、板ガラスの熱膨張や中間膜の融点などを考慮する必要があり、いずれの中間膜を用いる場合も熱源として赤外線ヒータを使用している。赤外線ヒータは、乾燥や加熱を目的として製造ラインなどで多用されており、比較的低価格で入手でき、出力の調整も容易などの利点が多いため、合わせガラスの製造においても、なんらの違和感もなく使用されてきた。しかし赤外線ヒータは、板ガラスの外面から中間膜に熱を伝達していくため、本来加熱が必要な中間膜以外に板ガラスも加熱されるため、エネルギーが無駄に消費されるほか、温度変化で板ガラスにストレスを与えないように加熱と冷却に時間を掛ける必要があり、生産効率も低下する問題がある。
【０００６】
本発明はこうした実状を基に開発されたもので、合わせガラスを製造する際、中間膜を加熱するためのエネルギー消費の削減と、工程の時間短縮が実現可能な、合わせガラスの接合方法と接合装置の提供を目的としている。
【課題を解決するための手段】
【０００７】
前記の課題を解決する請求項１記載の発明は、二枚の板ガラスの間に高分子系樹脂製の中間膜が挟み込まれた合わせガラス素材に、近赤外線を照射して中間膜を加熱溶融させてから、加圧手段により中間膜を板ガラスに圧着させて、板ガラスと中間膜を接合することを特徴とする合わせガラスの接合方法である。なお前記の近赤外線は、請求項２記載の発明のように波長が２．５から３．５μｍの範囲であることが望ましい。
【０００８】
合わせガラスの両面を構成する板ガラスは、従来から使用されている通常のガラスを使用しており、合わせガラスとして加工される前に所定の大きさに切り出されて、また中間膜も板ガラスと同一の大きさに切り出される。そして二枚の板ガラスの間に中間膜を挟み込むが、この段階では板ガラスと中間膜が単に接触しているだけで接合はしておらず、この状態を本明細書では、合わせガラス素材と呼ぶ。この合わせガラス素材を加熱すると中間膜が溶融して、この段階で板ガラスを中間膜に圧着させると、板ガラスと中間膜が接合して一体化するが、このような圧着を行うため、二枚の板ガラスを挟み付ける機能を持つ加圧手段が必要になる。
【０００９】
中間膜にＥＶＡを使用する場合、本発明において加圧手段としては、ポリエチレン製の袋体と真空ポンプを用いて、袋体の中に合わせガラス素材を入れてから、真空ポンプにより袋体の内部の圧力を下げて、袋体と合わせガラス素材を密着させて、板ガラスと中間膜を圧着させるものである。袋体の内部に合わせガラス素材を収容してから、袋体の開口部を塞ぎ密封して、同時に袋体内部にホースを差し入れて、このホースの先に真空ポンプを接続する。真空ポンプを作動させると袋体の空気が抜けていき、板ガラスと中間膜の間の空気がなくなり、また袋体が大気圧により押し潰されるため、袋体によって板ガラスが押し付けられ、その結果板ガラスと中間膜も強く圧着される。
【００１０】
袋体の内部に合わせガラス素材が封入された状態で、中間膜を加熱するために本発明では近赤外線を照射する。一般に波長が４μｍ以下の赤外線を近赤外線と称しており、特に波長が２．５から３．５μｍの範囲が最も加熱に適しており、この波長の近赤外線の発生には、ハロゲンヒータが最適である。袋体の周囲をハロゲンヒータで取り囲み、これを作動させると、板ガラスや袋体には、近赤外線の吸収が少なく大半が透過していき中間膜に到達する。しかし中間膜であるＥＶＡは、ハロゲンヒータからの近赤外線を効率よく吸収できる性質を備えており、吸収された電磁波は熱に変わり温度が上昇していき、やがてＥＶＡは融点に近いセ氏１００度近くに加熱され溶融が始まり板ガラスに接合する。この段階でハロゲンヒータを切り、全体が冷却するのを待ってから、袋体を開放して合わせガラスを取り出す。
【００１１】
また中間膜にＰＶＢを使用する場合、本発明でもオートクレーブを使用する仕上げ工程は、従来と同様に必要だが、その前の工程において、中間膜であるＰＶＢを溶融するため近赤外線を利用する。ここで使用される近赤外線の波長も、２．５から３．５μｍの範囲が最適であり、同様にハロゲンヒータを用いる。板ガラスを透過した近赤外線はＰＶＢに到達して、ここで近赤外線が熱に変わり温度を上昇させる。
【００１２】
そして中間膜の加熱が終わった後、板ガラスを中間膜に圧着させる加圧手段は、合わせガラス素材を挟み込むため一対の加圧ローラを用いて、この加圧ローラに合わせガラス素材を通過させる方式である。加圧ローラは、対向するローラの間隔が、合わせガラス素材の厚さより小さくなっており、そのため合わせガラス素材がローラの間を通過する際、両面の板ガラスがローラにより押し付けられ、板ガラスと中間膜との間にある空気が押し出されて、中間膜が板ガラスに圧着されて双方が一体化する。ただしこの段階では接合が不十分であり、複数の合わせガラスを一括してオートクレーブ内に搬入して、仕上げ工程を行う。
【００１３】
本発明は、中間膜がＥＶＡとＰＶＢのいずれの場合でも、中間膜を加熱するために従来の赤外線ヒータを使用するのではなく、波長が２．５から３．５μｍの近赤外線を使用することを特徴としており、近赤外線の発生には、ハロゲンヒータが最適である。ＥＶＡとＰＶＢのいずれも、板ガラスと接合するにはセ氏８０度以上に加熱する必要があり、従来は板ガラスを赤外線ヒータで加熱して、ここからの熱伝導を利用して中間膜を加熱していた。しかしハロゲンヒータは、近赤外線を効率よく放射できる性能を備え、しかもこの波長の電磁波は、ガラスに対しての透過率が高く、さらにＥＶＡやＰＶＢなどの高分子系樹脂に対しては吸収率が高い特性がある。したがって合わせガラス素材の外側からハロゲンヒータで加熱すると、電磁波の大半は板ガラスを透過するため、ここでの発熱は抑制されつつ大半は中間膜に到達して、ここで効率よく近赤外線が吸収されてエネルギーが熱に変換され、中間膜が加熱される。
【００１４】
ハロゲンヒータは、基本的な原理や構造は電球と同一だが、内部に封入されたハロゲン属元素によるハロゲンサイクルにより、フィラメントの寿命が延び、またフィラメントを電球より高温にできる特徴がある。ハロゲンヒータからは、可視光線など様々な波長の電磁波が放射されるが、波長が２〜３μｍの近赤外線が最も強く放射される特性があり、この電磁波は空気などを加熱することはなく、水や高分子系樹脂など特定の物質に対して効率よく吸収される。ハロゲンヒータは電球と同様な構造であり、通電後は極めて短時間に定常状態になり、定格の近赤外線を放射するまでの時間は数秒以内である。工業用途で使用されるハロゲンヒータは、細長い円柱状で中心にフィラメントが貫通しており、放射される赤外線を集中させるため、反射鏡を用いる場合もある。
【００１５】
請求項３記載の発明は、二枚の板ガラスの間に高分子系樹脂製の中間膜が挟み込まれた合わせガラス素材を受け取り、該合わせガラス素材の中間膜を加熱溶融させるための近赤外線照射手段と、板ガラスと中間膜を接合するため加熱溶融した中間膜を板ガラスに圧着させる加圧手段と、を備えた合わせガラスの接合装置である。また近赤外線照射手段は、請求項４記載のようにハロゲンヒータであることが望ましい。この発明においても合わせガラスを接合する原理は、これまでに記載したものと同様であり、中間膜を加熱するためのハロゲンヒータと、板ガラスと中間膜を圧着させる加圧手段が一体になった装置である。
【００１６】
この発明による合わせガラスの接合装置は、中間膜にＥＶＡを用いる場合、加圧手段としてポリエチレン製の袋体を使用して、袋体内部の空気を抜いた状態で合わせガラス素材を圧着させてからハロゲンヒータで加熱する。また中間膜にＰＶＢを用いる場合、加圧手段として一対の加圧ローラを使用する。
【発明の効果】
【００１７】
請求項１および２記載の発明のように、近赤外線を放射するハロゲンヒータを用いて中間膜を加熱溶融させてから、加圧手段で板ガラスに中間膜を圧着させて接合を行うことで、ハロゲンヒータから最も効率よく放射される波長３μｍ付近の近赤外線を利用して、板ガラスの温度上昇を抑えながら中間膜を効率よく加熱できるため、中間膜以外の温度上昇が少なくなり、エネルギー消費を削減できる。また中間膜を直接加熱するため加熱に要する時間が少なく、さらにハロゲンヒータは、通電後の立ち上がり時間が数秒以内であり、そのほか板ガラスの温度上昇が少ないため作業後の冷却に要する時間も少なくなり、生産性が向上する。
【００１８】
請求項３および４記載の発明のように、加圧手段とハロゲンヒータを組み込んだ合わせガラスの接合装置により、請求項１記載の発明を活かして、エネルギー消費の削減と作業時間の短縮を一挙に実現できる。
【発明を実施するための最良の形態】
【００１９】
図１は、中間膜４にＥＶＡを使用した場合の、合わせガラス接合装置の構成を示す。この装置は大きく分けて、前方テーブル８と後方テーブル９と加熱炉１０と、から成り、両テーブル８，９の上面および加熱炉１０内を自在に移動できる台車１２を備えている。台車１２は枠体１３と車輪１４とで構成され、枠体１３の上に板ガラス３を載せることができるが、枠体１３は板ガラス３の周囲など一部だけを支持しており、板ガラス３底面の大半は下側に露出している。合わせガラス１を製造する際は、まず台車１２を前方テーブル８の上に移動した上で、合わせガラス素材２が入れられた袋体７を、枠体１３の上に載せる。なお合わせガラス素材２とは、二枚の板ガラス３の間に中間膜４が挟まれただけで双方が接合していないものを指す。また加圧手段５として機能する袋体７は、厚さ約１ｍｍのポリエチレンフィルムが使用されており、透光性があるほか、ある程度の引張にも耐えられる強度を有する。
【００２０】
前方テーブル８上の台車１２に載せられた袋体７は、開口部を閉じてから内部にホース１５を差し込み、ホース１５の他端を真空ポンプ１１に接続する。真空ポンプ１１を作動させると、袋体７内部の空気が抜けて大気圧で押し潰され、同時に板ガラス３と中間膜４の間の空気も抜けていき、合わせガラス素材２は袋体７によって圧着された状態になる。この段階でホース１５を取り外して袋体７を完全に密閉してから、加熱炉１０の入り口にあるゲート１６を開いて、台車１２を前方テーブル８から加熱炉１０に移動して、ゲート１６を閉じる。加熱炉１０の内部は、合わせガラス素材２の上下両面から同時に加熱できるようハロゲンヒータ６が並べられ、このハロゲンヒータ６は紙面に直交する幅方向にも複数並べられ、合わせガラス素材２全体を均等に加熱できる。
【００２１】
ハロゲンヒータ６による加熱によって中間膜４が溶融して隣接する板ガラス３に完全に接合すると、後方テーブル９側のゲート１６を開いてから、台車１２を後方テーブル９上に移動させて、全体の温度が低下するのを待つ。なおこの待ち時間は、板ガラス３の温度上昇が少ないため従来より短縮される。冷却が終わってから袋体７を開くと、中間膜４にＥＶＡを使用した合わせガラス１の完成である。なお図１では、計三個の台車１２が描かれているが、実際には一台だけで運用され、工程の進展に合わせて移動していく。
【００２２】
図２は、中間膜４にＰＶＢを使用した場合の、合わせガラス接合装置の構成を示す。この装置は大きく分けて、前方コンベア１７と加熱台１９と後方コンベア１８と加圧ローラ２０，２１を組み込んだ加圧手段５と、から成り、各コンベア１７，１８と加熱台１９には、搬送用のローラコンベア２２が配置され、このローラコンベア２２は、図示を省略するがチェーンなどで駆動されている。また加圧手段５に組み込まれた加圧ローラ２０，２１は上下に並んでおり、下側は軸が固定されておりモータ２３により回転できる構造で、上側はエアシリンダ２４により移動できる構造である。そのほか加熱台１９は、ローラコンベア２２に載せられた合わせガラス素材２に近赤外線を放射するため、ハロゲンヒータ６が上下に対向するように配置されている。
【００２３】
前方コンベア１７の上に、合わせガラス素材２を載せ終わると、ローラコンベア２２を回転させて加熱台１９に向けて搬送を開始する。加熱台１９の中に合わせガラス素材２が差し掛かるのに先立ってハロゲンヒータ６を作動させ、また合わせガラス素材２が加熱台１９を通過している際も、ローラコンベア２２を作動させており、移動させながら加熱を行っている。したがって中間膜４が十分に加熱されるよう、加熱台１９の長さや搬送速度などの諸元を決定する必要がある。加熱台１９の下流側に設置された加圧手段５は、合わせガラス素材２が到達するのに先立って下側の加圧ローラ２０をモータ２３で回転させると共に、エアシリンダ２４に一定の圧力を作用させて、上側の加圧ローラ２１を下側の加圧ローラ２０に押し付けておく。加熱台１９を通過した合わせガラス素材２は、加圧ローラ２０，２１の間に挟み込まれて、板ガラス３と溶融した中間膜４が圧着されて双方が一体化する。
【００２４】
加圧手段５を通過して一体化した合わせガラス１は、順次後方コンベア１８に移動していき、全体が後方コンベア１８に移動した段階で、ローラコンベア２２を停止させて冷却を待つ。この後に複数の合わせガラス１をオートクレーブに移動して、高温高圧環境下で板ガラス３と中間膜４（ＰＶＢ）を完全に接合させると、合わせガラス１の完成である。
【００２５】
図３は、ハロゲンヒータ６から放射される電磁波についての波長とエネルギーの関係、および中間膜４となるＥＶＡやＰＶＢのような高分子系樹脂の電磁波の吸収率を示すグラフである。なおこのグラフは、発明者らによって測定された結果を基にしている。ハロゲンヒータ６は、可視光など幅広い波長の電磁波を放射しているが、この中で最もエネルギーが高くなるのは、近赤外線と呼ばれる波長２．７μｍの電磁波である。なおグラフは、ピークとなる波長２．７μｍの電磁波が持つエネルギーを１００％と規定して、これを基準とするエネルギーの割合を縦軸として、各波長の電磁波が持つエネルギーの割合を示している。このグラフのようにピークを離れるに連れ急速にエネルギーが減少して、波長５μｍでは２０％以下のエネルギーになる。なおハロゲンヒータ６の特性は当然ながら機種によってある程度の差がある。
【００２６】
また高分子系樹脂の電磁波の吸収率は、外部から放射される電磁波のエネルギーのうち、高分子系樹脂を透過も反射もしないで吸収されて温度上昇に使われるエネルギーの割合を示している。当然この割合は、樹脂の厚みによって異なるため、ここでは厚さを５ｍｍとしている。図のように高分子系樹脂が効率よく電磁波を吸収するのは、波長が２．７〜４μｍの電磁波だが、さらに３〜３．５μｍにピークがあり、このピークは、途中で一旦低下するＭ字状になっている。したがってハロゲンヒータ６が最も強くエネルギーを放出できる波長と、樹脂が効率よくエネルギーを吸収できる波長には、多少の相違があるものの、その差は波長１μｍ以内であり双方のピークは接近している。なおガラスについては、波長が５μｍ程度の電磁波を最も効率よく吸収する特性があり、ハロゲンヒータ６による温度上昇は少ない。
【００２７】
発明者らは、中間膜４を加熱する際、ハロゲンヒータと赤外線ヒータを使用した場合の温度上昇の違いを図４に示す方法で測定した。そしてこの結果をグラフ化したものが図５である。この実験では厚さ２ｍｍの板ガラス３と、厚さ１ｍｍのＰＶＢ製の中間膜４を、いずれも３００ｍｍ四方に切り出して圧着して、板ガラス３と中間膜４の間に温度計を配置した。なお温度計は、図のように二カ所に設置して、これらの平均値を上昇温度とした。また温度計から延びる電線は、中間膜４の表面に加工した溝の中に埋め込まれ、板ガラス３と中間膜４の間に隙間が生じることはない。測定に先立ち板ガラス３には、１平方ｃｍ当たり１Ｋｇｆの荷重を加えて空気を抜いて圧着されており、板ガラス３から距離：Ｄだけ離れた位置に、ハロゲンヒータまたは赤外線ヒータを設置する。各ヒータは、いずれも出力１．８Ｋｗで形状もほぼ同一である。そのほか実験は、セ氏２０度の環境下で行われた。
【００２８】
実験は、ヒータに通電を始めて定常状態になった後に所定の位置に固定して、６０秒ごとに温度を測定する要領で行われ、この時の上昇温度の測定結果を図４の表に示す。この結果をグラフ化したものが図５であり、いずれの結果もハロゲンヒータを使用した方が中間膜４の温度が早く上昇している。そして温度上昇がセ氏８０度（この際の温度は、セ氏１００度）に達するまでの時間は、距離：Ｄが１３０ｍｍの場合、ハロゲンヒータが２１０秒，赤外線ヒータが３４０秒である。また距離：Ｄが２００ｍｍの場合、ハロゲンヒータが３２０秒，赤外線ヒータが６６０秒である。ハロゲンヒータは、従来の赤外線ヒータに対しておよそ６割から半分の時間で、所定の温度に到達できることが判る。
【００２９】
中間膜４にＥＶＡを用いる場合、合わせガラス素材２を接合するため、袋体７の中に合わせガラス素材２を入れて内部を減圧しているが、袋体７の材質を変えることで中間膜４の加熱状況がどう変わるかを、図６に示す方法で測定した。この実験は、板ガラス３とＥＶＡ製の中間膜４を図のような大きさに切り出して、合わせガラス素材２とハロゲンヒータの間に、袋体７に相当するポリエチレンフィルムまたはブチルゴムを置く要領で行われ、ブチルゴムとポリエチレンフィルムはいずれも厚さ１ｍｍで、これらを１平方ｃｍ当たり１Ｋｇｆの荷重を加えて、板ガラス３に押し付けてからハロゲンヒータを所定の位置に固定して測定を行った。また温度計は、板ガラス３と中間膜４の境界の一カ所のみに設置している。
【００３０】
この時の測定結果を示すのが図７のグラフである。合わせガラス素材２の上にポリエチレンフィルムを載せた場合、中間膜４が８０℃に達するのに１５０秒を要するが、ブチルゴムを載せた場合は２０分以上の時間を要している。このように双方で大きさな差があるのは、ポリエチレンフィルムの場合は、ハロゲンヒータで中間膜４を直接加熱するのに対して、ブチルゴムはハロゲンヒータからの近赤外線をブチルゴムが吸収していまい、ブチルゴムから板ガラス３を経て中間膜４に熱が伝導されるためである。
【図面の簡単な説明】
【００３１】
【図１】中間膜にＥＶＡを使用した場合の、合わせガラス接合装置の構成を示す図である。
【図２】中間膜にＰＶＢを使用した場合の、合わせガラス接合装置の構成を示す図である。
【図３】ハロゲンヒータから放射される電磁波について波長とエネルギーの関係と、ＥＶＡやＰＶＢのような高分子系樹脂の電磁波の吸収率を示すグラフである。
【図４】中間膜を加熱する際、ハロゲンヒータと赤外線ヒータを使用した場合の温度上昇の違いを調査する実験方法を示す図である。
【図５】図４の実験結果を示すグラフで、（Ａ）は距離：Ｄを１３０ｍｍとした場合で、（Ｂ）は距離：Ｄを２００ｍｍとした場合である。
【図６】袋体の素材を変えることで、中間膜の温度上昇がどのように変化するかを調査する実験方法を示す図である。
【図７】図６の実験結果を示すグラフで、（Ａ）は板ガラスの上にポリエチレンフィルムを載せた場合で、（Ｂ）は板ガラスの上にブチルゴムを載せた場合である。
【符号の説明】
【００３２】
１  合わせガラス（接合後のもの）
２  合わせガラス素材（接合前のもの）
３  板ガラス
４  中間膜
５  加圧手段
６  ハロゲンヒータ（近赤外線照射手段）
７  袋体
８  前方テーブル
９  後方テーブル
１０  加熱炉
１１  真空ポンプ
１２  台車
１３  枠体
１４  車輪
１５  ホース
１６  ゲート
１７  前方コンベア
１８  後方コンベア
１９  加熱台
２０  加圧ローラ（下側）
２１  加圧ローラ（上側）
２２  ローラコンベア
２３  モータ
２４  エアシリンダ
【図１】
2005320206.tif 000003
【図２】
2005320206.tif 000004
【図３】
2005320206.tif 000005
【図４】
2005320206.tif 000006
【図５】
2005320206.tif 000007
【図６】
2005320206.tif 000008
【図７】
2005320206.tif 000009